所定の形状に形成された磁性体の表面に、その磁性体に固有の最小磁区よりも小さい多数の領域に分割する多数の溝が形成されたことを特徴とする磁性体部材。前記磁性体は、ワイヤ状に形成されていることを特徴とする請求項1に記載の磁性体部材。前記領域は、ハニカム状に形成されていることを特徴とする請求項1または請求項2に記載の磁性体部材。前記溝には、反磁性体材料が埋められていることを特徴とする請求項1から請求項3のいずれかに記載の磁性体部材。しかし、図4の構成のアモルファスワイヤ1によれば、表面に長手方向に沿って多数の磁区が形成されていることから、各磁区内における電子スピンの変化方向が制限されることになる。この結果、外部磁界が加わっても電子スピンは自由に変化しにくいことから、外部磁界に対する電子スピンの変化量が少なくなり、外部磁界の検出感度が比較的低くなるという問題がある。本発明は、このような課題を解決するものであり、その目的は、外部磁界に対する電子スピンの変化量を大きくして、外部磁界の検出感度を高めることができる磁性体部材を実現することにある。このような課題を達成するために、本発明のうち請求項1記載の発明は、所定の形状に形成された磁性体の表面に、その磁性体に固有の最小磁区よりも小さい多数の領域に分割する多数の溝が形成されたことを特徴とする。請求項2記載の発明は、請求項1に記載の磁性体部材において、前記磁性体は、ワイヤ状に形成されていることを特徴とする。請求項3記載の発明は、請求項1または請求項2に記載の磁性体部材において、前記領域は、ハニカム状に形成されていることを特徴とする。請求項4記載の発明は、請求項1から請求項3のいずれかに記載されている磁性体部材において、前記溝には、反磁性体材料が埋められていることを特徴とする。これらにより、磁性体部材の表面は磁壁が存在しない単磁区構造になり、外部磁界にする検出感度を高めることができる。以下、本発明の実施の形態について、図面を用いて詳細に説明する。図1は、本発明に基づく磁性体部材の一実施例を示す構成説明図である。磁性体5は、断面形状が矩形のワイヤ状に形成されている。そして、その表面には、その磁性体5に固有の最小磁区よりも小さい多数の領域7に分割するための多数の溝6が形成されている。なお、図1では、主平面のみに溝6を形成しているが、6面の全表面に同様な形状の溝6を形成することが望ましい。具体的には、多数の溝6は、たとえばEBEelectronBeam電子ビーム加工やFIBFocusedIonBeam集束イオンビーム加工により微細加工を行うようにする。各領域7の形状は、各領域の利用効率を最大とするために、ハニカム形状を基本としているが、これに限るものではない。なお、各領域7の大きさは、磁性体5として純鉄Feを用いる場合には、300nm以下であれば磁区が発生していないことを確認している。各溝6は、たとえばアルミニウムのような非磁性体材料で埋めることが望ましいが、空気であってもよい。非磁性体材料で埋めることにより、となりの隣接するブロックから磁気的に分離されて、隣接するブロックからの電子スピンの回転に起因する影響を受けにくくなるという固有の効果が期待できる。図1に示すように、各領域7の大きさを磁性体5に固有の最小磁区よりも小さく形成することにより、各領域7はそれぞれに磁壁が存在しない単磁区構造となる。そして、隣接する領域7間を非磁性体材料で区切ることにより、各領域7における電子スピンの動きを阻害する要因が無くなって電子スピンの向きは外部磁界に対して高感度に変化できるようになり、外部磁界の検出感度を高めることができる。図2は本発明に基づく磁性体部材を用いた磁気センサの具体例を示す構成説明図であって、図4と共通する部分には同一の符号を付けている。図2と図4の違いは、図2の構成では、図4のアモルファスワイヤ1に代えて、図1に示した磁性体5を用いていることである。図2において、外部磁界が無くてパルス電流印加回路2からパルス電流を印加していない状態での磁性体5の溝6で分割された各領域7の電子スピンに注目すると、隣接する領域7間には磁壁が存在しない単磁区構造になっていることから、それぞれがランダムに任意の方向を向いている。これに対し、外部磁界が無い状態で電流印加回路2からパルス電流を印加すると、各領域7の全ての電子スピンは一斉に同じ方向を向くようになる。そして、外部磁界が加えられると、全ての電子スピンは、従来のような磁区を形成する磁壁による制限を受けることなく、外部磁界の大きさに応じて、高感度でその向きを変えることになる。したがって、電圧検出回路4は、このような外部磁界の大きさに応じた全ての電子スピンの向きの変化を、従来よりも大きな電圧変化として高感度で効率よく検出できる。図3は、本発明に基づく磁性体部材の他の実施例を示す構成説明図である。Aは、磁性体5の表面が、互いに直交するように等間隔に設けられた多数の溝6により多数の正方形の領域7に分割された例を示している。Bは、磁性体5の表面が、互いに斜交するように等間隔に設けられるとともにこれら斜交点と交わるように長手方向に沿って設けられた多数の溝により多数の三角形の領域7に分割された例を示している。図3の各領域7の大きさも、磁性体5としてたとえば純鉄Feを用いる場合には、300nm以下とする。以上説明したように、本発明によれば、外部磁界に対する電子スピンの変化量を大きくできて外部磁界の検出感度を高めることができる磁性体部材を実現でき、方位センサなどの各種の磁気センサとして好適である。